СЪЕМНОЕ ПОВЕРХНОСТНОЕ ПОКРЫТИЕ
DETACHABLE SURFACE COATING

Предмет изобретения
[0001] Изобретение относится к съемным поверхностным покрытиям, в частности к съемным напольным покрытиям, и направлено на решение проблем, связанных с укладкой таких покрытий.
Уровень техники
[0002] Во внутренней и наружной отделке зданий или жилых помещений часто используют поверхностные, и в частности, напольные покрытия, которые более привлекательны и удобны по сравнению с непокрытой или окрашенной поверхностью. Такие покрытия, как правило, изготавливают из синтетических материалов, дерева или текстиля. Наиболее широкое применение находят многослойные напольные покрытия из синтетических материалов, содержащие нижний, так называемый, опорный слой, и верхний, так называемый, рабочий слой, который обладает высокой устойчивостью к механическим и химическим воздействиям, имеющим место в обычных условиях эксплуатации подобных покрытий.
[0003] В процессе укладки напольного покрытия, как правило, используют специальный сильный клей, которым предварительно промазывают подлежащую покрытию поверхность. Благодаря этому удается добиться высокой устойчивости покрытия на этой поверхности. Однако, такое покрытие очень трудно удалить при необходимости его замены. Кроме того, после снятия покрытия на указанной поверхности обычно остается множество следов клея и/или самого покрытия, которые потом приходится удалять либо механическим путем (соскабливанием), либо посредством химического травления, после чего необходимо провести выравнивание и очистку поверхности, с тем, чтобы можно было приступать к укладке нового покрытия. При такой технологии укладки, в случае повторной укладки или замены поверхностного покрытия, как правило, не удается избежать повреждения или даже полного разрушения его отдельных элементов.
[0004] Известны решения, согласно которым предложено не выполнять "окончательное" приклеивание съемного напольного покрытия к подлежащей покрытию поверхности, а использовать полоски двусторонних самоклеящихся лент или универсальный фиксатор. Однако осуществление таких технических решений требует большого количества времени и не рекомендуется в тех случаях, когда предстоит укладка двух или нескольких полотен, поскольку герметичность в месте стыка оказывается неудовлетворительной. Кроме того, как и традиционные клеи, двусторонние самоклеящиеся ленты и универсальные фиксаторы разрушаются со временем под действием влажности и в результате периодических очисток покрытия.
[0005] Для того, чтобы отказаться от использования самоклеящихся лент или клея было предложено иное решение, известное под названием "плавающий пол", предусматривающее использование, как правило, деревянных плиток или планок, которые скрепляют друг с другом с помощью механических фиксирующих средств, зажимов или клея. Подобные покрытия обладают высокой устойчивостью к износу с течением времени и позволяют не оставлять на покрываемой поверхности следов клея. Однако недостаток "плавающего пола" заключается в том, что после укладки он представляет собой монолитное покрытие, в результате чего отсутствует возможность замены одного или нескольких из его составных элементов.
[0006] Для решения задачи укладки съемного напольного покрытия с возможностью его повторного использования без повреждения покрываемой поверхности, было предложено решение, связанное с применением намагниченных частиц, раскрытое в документах US 3341996 и FR 2350445. Во втором из упомянутых документов предлагается наносить на декорируемую поверхность или на поверхность самого покрытия намагничиваемую мастику, а на поверхность, которая будет входить в соприкосновение с этой декорируемой поверхностью или поверхностью покрытия, - специальное связующее с наполнителем из железного порошка. В документе US 3341996 описано напольное покрытие, имеющее подложку, содержащую магнитные наполнители, на которую наложен декоративный слой, также включающий в себя магнитные наполнители. Однако при использовании подобных покрытий приходится сталкиваться с некоторыми трудностями, одна из которых состоит в недостаточной взаимной устойчивости плиток по всем плоскостям, в результате чего при интенсивной ходьбе по покрытию происходит смещение плиток, планок или полотен этого покрытия относительно друг друга.
[0007] Известно также решение, раскрытое в документе US 7194843, согласно которому предусмотрена подложка, имеющая на своей верхней стороне крючки типа рыболовных, при этом нижняя сторона декоративного покрытия снабжена небольшими пластиковыми петельками. Когда соответствующие стороны указанных слоев прижимают друг к другу, крючки цепляются за петельки, благодаря чему два слоя удерживаются в контакте друг с другом наподобие самосцепляющихся липучек "Велкро" (Velcro™). Чем больше сила прижатия, тем лучше сцепление крючков с петельками. Возникающая при этом упругость является серьезным недостатком, поскольку тяжелый предметы, например, предметы мебели, могут оставлять на покрытии четкие следы, которые невозможно удалить. Кроме того, усилие, которое необходимо приложить для снятия декоративной части покрытия, часто оказывается столь значительным, что может привести к приподниманию или отрыву нижнего слоя. Наконец, после многократных укладок и снятий декоративных частей крючки и/или петельки вытягиваются или ломаются, что с течением времени приводит к снижению качества сцепления.
[0008] Следует также иметь в виду, что общим недостатком всех выше указанных поверхностных покрытий является то, что они не только исключительно дороги в изготовлении, но и требуют применения особой технологии производства.
Задачи изобретения
[0009] Настоящим изобретением предлагается новое техническое решение для отделки поверхностей, в частности, полов, не имеющее недостатков, свойственных известным решениям.
[0010] Задача изобретения заключается в разработке недорогого и съемного напольного покрытия, предусматривающего возможность легкой укладки.
[0011] В частности, настоящим изобретением предлагается поверхностное покрытие, декоративная часть которого выполнена съемной и может быть заменена по желанию пользователя без разрушения или повреждения этой декоративной части и/или поверхности, покрытой этой частью.
[0012] Еще одна задача изобретения заключается в разработке поверхностного покрытия, декоративная часть которого обладает формоустойчивостью, несмотря на то, что является съемной.
Раскрытие изобретения
[0013] Для решения поставленных задач предложен набор для отделки пола, состоящий их двух элементов: съемного поверхностного покрытия и крепежной подложки, причем указанная крепежная подложка имеет состав на основе ПВХ и содержит по меньшей мере 60% мас. пластификатора.
[0014] В соответствии с конкретными вариантами осуществления изобретения, предлагаемое поверхностное покрытие может характеризоваться одним из нижеследующих признаков, или любой комбинацией нескольких нижеследующих признаков:
- крепежная подложка предназначена для укладки на подлежащий покрытию пол, а указанное съемное поверхностное покрытие предназначено для укладки на указанную крепежную подложку;
- пластификатор выбран из группы, включающей: фталаты, адипаты, тримеллитаты, органофосфаты, цитраты, растительные масла и сложные эфиры полиолов, являющиеся производными крахмала, либо представляет собой смесь указанных веществ;
- пластификатор выбран из группы включающей диизобутилфталат, диизогептилфталат, диизононилфталат, либо представляет собой смесь указанных веществ;
- крепежная подложка содержит наполнители и/или стекловолокнистый слой;
- толщина крепежной подложки составляет, по меньшей мере, 0,25 мм;
- съемное поверхностное покрытие выполнено на основе полимерной смолы, резины, древесины, текстиля, стекла, металла или керамики;
- съемное поверхностное покрытие выполнено из материала на основе ПВХ, или на основе древесно-волокнистого материала средней плотности, или древесно-волокнистого материала высокой плотности;
- съемное поверхностное покрытие представляет собой многослойное изделие из полимерной смолы, имеющее опорный слой который выполнен вспененным, уплотненным или текстильным, и рабочий слой;
- съемное поверхностное покрытие дополнительно содержит барьерный слой, помещенный между опорным слоем и рабочим слоем;
- съемное поверхностное покрытие содержит защитный лак на основе полиуретана, сшиваемый под действием ультрафиолетового излучения;
- на поверхность съемного поверхностного покрытия, контактирующую с крепежной подложкой, нанесено повышающее клейкость покрытие на основе ПВХ, содержащее, по меньшей мере, 60% мас. пластификатора.
[0015] Предметом настоящего изобретения является также способ крепления съемного декоративного поверхностного покрытия, в соответствии с которым используют крепежную подложку, имеющую состав на основе ПВХ, содержащий по меньшей мере, 60% мас. пластификатора.
[0016] В соответствии с конкретными вариантами осуществления изобретения, предлагаемый способ характеризуется одним из нижеследующих признаков, или любой комбинацией этих признаков:
- крепежную подложку укладывают на пол перед укладкой на указанную крепежную подложку съемного декоративного поверхностного покрытия;
- крепежная подложка покрывает подлежащий покрытию пол сплошным слоем;
- на поверхность съемного декоративного поверхностного покрытия, контактирующую с крепежной подложкой наносят повышающее клейкость покрытие на основе ПВХ, содержащее, по меньшей мере, 60% мас. пластификатора.
Краткое описание чертежей
[0017] На фиг.1 схематически показан набор для отделки пола.
[0018] На фиг.2 схематически показан набор для отделки пола, в котором съемное поверхностное покрытие представляет собой многослойный элемент.
[0019] На фиг.3 показан поперечный разрез съемного поверхностного покрытия в соответствии с первым вариантом осуществления изобретения.
[0020] На фиг.4 показан поперечный разрез съемного поверхностного покрытия в соответствии со вторым вариантом осуществления изобретения.
[0021] На фиг.5 показан поперечный разрез крепежной подложки, размещенной на антиадгезионной бумаге.
[0022] На фиг.6 показан поперечный разрез крепежной подложки, включающей в себя стекловолокнистый слой.
[0023] На фиг.7 показан поперечный разрез крепежной подложки, включающей в себя уплотненный слой на основе ПВХ.
[0024] На фиг.8 показан поперечный разрез, иллюстрирующий другой вариант выполнения крепежной подложки, включающей в себя уплотненный слой.
Подробное описание изобретения
[0025] Поверхностные покрытия, и в частности напольные покрытия, имеют не только особые механические свойства, обладая механической прочностью, твердостью и износоустойчивостью, но также удобны в использовании, обладают гибкостью, хорошей звуко- и теплоизоляцией.
[0026] Предлагаемый набор 1 для отделки пола не только обладает преимуществами традиционных напольных покрытий, но также обеспечивает возможность замены и повторного использования напольного покрытия.
[0027] Набор 1 для отделки пола включает в себя два отдельных элемента: съемное поверхностное покрытие 2 и крепежную подложку 3. Крепежная подложка имеет состав на основе сильно пластифицированного поливинилхлорида (ПВХ) и обладает клеящим действием. Указанная подложка может иметь мягкую или до некоторой степени желеобразную консистенцию. Предпочтительно, чтобы она содержала, по меньшей мере, 60% мас. пластификатора.
[0028] В соответствии с первым вариантом осуществления изобретения, показанным на фиг.1-3, крепежную подложку 3 укладывают на пол 4, после чего на нее укладывают съемное декоративное поверхностное покрытие 2.
[0029] В соответствии со вторым вариантом осуществления, показанным на фиг.4, крепежную подложку 3 укладывают на пол 4, после чего приводят в соприкосновение с повышающим клейкость покрытием 5, имеющимся на нижней поверхности (обратной поверхности) съемного декоративного поверхностного покрытия 2.
[0030] Вне зависимости от конкретного варианта осуществления, съемное декоративное поверхностное покрытие 2 удерживается на своем месте благодаря клеящему эффекту, обеспечиваемому сильно пластифицированной крепежной подложкой 3.
[0031] Можно осуществить постоянное крепление уложенной на подлежащий покрытию пол крепежной подложки 3 к полу, используя любое подходящее средство, или обеспечить временное ее крепление, достигаемое за счет клеящего действия этой подложки. Подложку можно уложить на пол как в виде сплошного, так и в виде прерывистого слоя.
[0032] Крепежная подложка 3 имеет состав на основе сильно пластифицированного ПВХ. Она содержит, по меньшей мере, 60% мас., а предпочтительнее, по меньшей мере, 66% мас., пластификатора или смеси пластификаторов.
[0033] Предпочтительно, чтобы пластификатор был выбран из семейства фталатов, адипатов, тримеллитатов, цитратов, органофосфатов, растительных масел и натуральных полиолов, или сложных эфиров, являющихся производными крахмала, например, таких как сложный диэфир изосорбида.
[0034] В качестве пластификатора предпочтительно использовать диизобутилфталат ДИБФ (DIBF), диизогептилфталат ДИГФ (DIHF) или диизононилфталат ДИНФ (DINP), или смесь указанных соединений. Можно также применить эпоксидированное соевое масло или касторовое масло.
[0035] Крепежная подложка 3, как правило, представляет собой композицию на основе ПВХ, содержащую, по меньшей мере 60% мас. пластификатора. Однако она может также обладать некоторой структурной жесткостью, которая обеспечивается применением наполнителей, в частности, усиливающих наполнителей, например, карбоната кальция, каолина или талька, или стекловолокнистого слоя 10, как показано на фиг.6, или уплотненного слоя 11 на основе ПВХ, как показано на фиг.7. В этих случаях, как показано на фиг.8, состав на основе сильно пластифицированного ПВХ наносят либо на одну, либо на обе стороны стекловолокнистого слоя 10 или уплотненного слоя 11. В соответствии с одним из вариантов осуществления, крепежная подложка включает в себя уплотненный слой 11 на базе ПВХ, на который накладывают стекловолокнистый слой, а на этот последний, в свою очередь, - состав на базе сильно пластифицированного ПВХ.
[0036] В качестве повышающего клейкость покрытия 5 можно использовать любое подходящее покрытие. Предпочтительно использовать состав на базе сильно пластифицированного ПВХ, содержащий, по меньшей мере, 60% мас. пластификатора или смеси пластификаторов. В качестве пластификатора предпочтительно использовать диизобутилфталат ДИБФ (DIBF), диизогептилфталат ДИГФ (DIHP), диизононилфталат ДИНФ (DINP), или смесь указанных соединений. Можно также применить эпоксидированное соевое масло или касторовое масло.
[0037] Повышающее клейкость покрытие 5 можно наносить на съемное декоративное поверхностное покрытие 2 любым подходящим способом как в виде сплошного, так и в виде прерывистого покрытия. Предпочтительно, чтобы это покрытие было предварительно нанесено на соответствующую подложку или непосредственно на съемное поверхностное покрытие 2 в жидком виде, а затем подвергнуто гелеобразованию под действием тепла, например, путем нагревания в печи при температуре от 150 до 200°С, предпочтительнее 180°С, в течение приблизительно двух минут. При работе со съемным поверхностным покрытием 2 в виде панели на основе древесных волокон, повышающее клейкость покрытие 5 наносят на антиадгезионную (прокладочную) бумагу, после чего ее укладывают на съемное поверхностное покрытие 2 с помощью любого подходящего клея, например, акрилового или термоплавкого на базе этиленвинилацетата ЭВА (EVA).
[0038] Предпочтительно, чтобы повышающее клейкость покрытие 5 образовывало слой толщиной по меньшей мере 0,25 мм, предпочтительнее - от 0,25 до 0,5 мм.
[0039] Вне зависимости от конкретного варианта осуществления, предлагаемое съемное поверхностное покрытие 2 может представлять собой любой пригодный для этой цели поверхностный покровный элемент любой нужной формы, любого цвета и из любого материала.
[0040] Съемное поверхностное покрытие 2 может быть выполнено на основе полимерной смолы, резины, древесины, текстиля, стекла, металла или керамики. Для выполнения поверхностного покрытия можно применять, например, ламинаты, древесно-волокнистые панели высокой плотности ДВПВП (HDF) или древесно-волокнистые панели средней плотности ДВПСП (MDF), содержащие декоративную меламиновую бумагу (с рисунком, имитирующим древесину, или другим рисунком) и бумажную подложку. Можно также использовать такое поверхностное покрытие как линолеум. В соответствии с другим вариантом, можно использовать многослойное изделие из полимерной смолы, имеющее опорный слой 5, который может быть вспененным, уплотненным или текстильным, и рабочий слой 6, выполненный из полимерной смолы, который можно в случае необходимости покрыть слоем защитного лака 8, как показано на фиг.2, на основе полиуретана, сшиваемого под действием ультрафиолетового излучения.
[0041] В частности, съемное поверхностное покрытие 2 может представлять собой многослойное изделие на базе ПВХ, имеющее опорный слой 6 и/или рабочий слой 7 на основе ПВХ, а также слой защитного лака 8 на основе полиуретана. Целесообразно, чтобы опорный слой 6 и/или рабочий слой 7 съемного поверхностного покрытия 2 включал в себя стекловолокнистый слой или наполнители, предпочтительно минеральные, обеспечивающие данному слою особые механические свойства. В качестве минеральных наполнителей можно использовать, например, карбонат кальция, каолин или тальк.
[0042] Кроме того, съемное поверхностное покрытие 2 может включать в себя барьерный слой, который будет препятствовать подъему пластификаторов с крепежной подложки 3 в сторону верхней части съемного поверхностного покрытия 2 или снижать интенсивность такого подъема. Предпочтительно, чтобы указанный барьерный слой был помещен между опорным слоем 6 и рабочим слоем 7. Предпочтительно также, чтобы этот барьерный слой был выполнен в виде пленки на основе сложного полиэфира.
[0043] В соответствии с одним из предпочтительных вариантов осуществления изобретения, набор 1 для отделки пола содержит крепежную подложку 3 и съемное поверхностное покрытие 2, представляющее собой многослойное изделие на базе ПВХ, покрытое защитным лаком 8 и повышающим клейкость покрытием 5, которое непрерывным слоем перекрывает ту поверхность съемного покрытия 2, которая будет контактировать с крепежной подложкой 3.
[0044] В случае использования съемного поверхностного покрытия 2 в форме планок или плиток оказывается, что жесткость подложки 3 способствует повышению размерной стабильности плит или планок относительно друг друга. Применение подложки 3 оказывает на съемное поверхностное покрытие 2 автоблокирующее действие. Таким образом, плитки или планки обладают лучшей горизонтальной устойчивостью к растягивающим напряжениям, что предотвращает появление промежутков между участками съемного поверхностного покрытия 2, в результате чего весь набор оказывается более прочным и устойчивым к износу, возникающим из-за ходьбы по напольному покрытию. При этом не требуется применения никаких уплотнительных прокладок между плитами или планками.
[0045] В Таблице 1 приведены данные, полученные в результате оценки сцепления съемного поверхностного покрытия 2, на которое может быть нанесено повышающее клейкость покрытие 5. При этом сцепление оценивалась с помощью специального испытания, в соответствии с которым определяли усилие, которое необходимо приложить к этому покрытию 2 для того, чтобы оно отделилось от неподвижной опоры, или крепежной подложки 3, которая неразъемно закреплена на неподвижной опоре.
2
[0046] В той же Таблице 1 приведены результаты оценки влияния наличия повышающего клейкость покрытия 5 на твердость покрытия. Данная оценка проводилась с использованием метода вдавливания с соблюдением требований стандарта EN 433. На пуансон, площадью 1 см оказывали давление грузом весом 50 кг. По истечении 150 минут, в течение которых пуансон находился под нагрузкой и 150 минут, в течение которых он оставался без нагрузки, измеряли глубину отпечатка, оставленного указанным пуансоном.
[0047] При сравнении комбинаций 1 и 3 приведенной выше таблицы было обнаружено, что повышающее клейкость покрытие 5, нанесенное на поверхностное покрытие 2 (комбинация 3), обеспечивает лучшее сцепление последнего с полом по сравнению с ситуацией, когда на пол укладывают крепежную подложку 3 (комбинация 1). Кроме того, при сравнении комбинаций 2 и 4 видно, что наиболее благоприятная ситуация складывается в случае когда поверхностное покрытие содержит повышающее клейкость покрытие 3, а на пол уложена крепежная подложка 3.
[0048] В ходе проведения испытаний на сцепление выяснилось также, что сила сцепления возрастает в зависимости от давления, которое необходимо приложить к съемному поверхностному покрытию 2 для того, чтобы оно прилипло к предварительно уложенной на пол крепежной подложке 3. Чем больше это давление, тем лучше сцепление. Таким образом, чем интенсивнее ходьба по съемной части 2 напольного покрытия, тем эта съемная часть сильнее пристает к крепежной подложке 3, которая ранее была уложена на пол.
[0049] Помимо того что предлагаемое решение, относящееся к отделке поверхности, обеспечивает возможность легкой укладки одного или нескольких элементов поверхностного покрытия без использования клея, оно также обеспечивает большую свободу при выборе отделки, позволяет комбинировать съемные декоративные покрытия различной природы (из полимерной смолы, древесины, резины, металла, керамики) и с легкостью заменять один или несколько элементов съемной части 2 с сохранением при этом клеящей способности крепежной подложки 3.
[0050] Благодаря применению крепежной подложки 3, которую предварительно укладывают на подлежащий отделке пол, достигается дополнительное преимущество, которое состоит в том, что удается получить ровную поверхность даже в тех случаях, когда покрываемая поверхность имеет неровности.
[0051] Кроме этого, съемное поверхностное покрытие 2 и/или крепежная подложка 3 могут бесконечное число раз восстанавливаться и использоваться повторно, поскольку после мытья крепежная подложка 3 вновь обретает свои клеящие свойства.
[0052] Еще одно преимущество крепежной подложки 3 заключается в том, что она способствует уменьшению звукопередачи между наружной поверхностью поверхностного покрытия и покрываемой поверхностью.
Примеры
[0053] Пример 1

3
Съемное поверхностное покрытие представляет собой панель на основе древесно-волокнистой панели высокой плотности ДВПВП (HDF) (Smart original компании Tarkett) толщиной 7 мм, имеющую повышающее клейкость покрытие толщиной 0,5 мм, содержащее 17,6% ПВХ Р1353К Vestolit, 15,4% наполнителей (СаСО Durcal 15 компании OMYA), 62% диизононилфталата ДИНФ (DINP) Jayflex компании Еххоп и 0,37% реологического агента (Aerosil 200 компании EVONIK). Повышающее клейкость покрытие наносят на съемное покрытие с помощью клея TESA 4970 и антиадгезионной бумаги (прокладочной бумаги Stikpote EHR.C1.S.EX flat компании SAPPI Europe), покрытой составом на базе сильно пластифицированного ПВХ, приведенного в гелеобразное состояние в результате обработки в печи при температуре 180°С.
[0054] Пример 2

2
2
3
Съемное поверхностное покрытие представляет собой многослойное изделие из ПВХ толщиной 2,5 мм, имеющее повышающее клейкость покрытие толщиной 0,5 мм, которое содержит 17,6% ПВХ Р1353К Vestolit, 15,4% наполнителей (СаСО Durcal 15 компании OMYA), 62% диизононилфталата ДИНФ (DINP) Jayflex компании Еххоп и 0,37% реологического агента (Aerosil 200 компании EVONIK). Повышающее клейкость покрытие наносят на съемное покрытие в жидком виде, а затем приводят в гелеобразное состояние путем обработки в печи при температуре 155°С. Многослойное съемное покрытие на базе ПВХ (Tarkett Stone 370) содержит опорный вспененный слой, прокатанную подложку плотностью 600 г/м на базе рециклированного ПВХ, содержащую пропитывающий стекловолокнистый слой плотностью 80 г/м, декоративный вспененный слой и слой лака на базе полиуретана толщиной 10 микрон.
[0055] Пример 3

3
В данном случае используется то же съемное поверхностное покрытие, что и покрытие, описанное в Примере 2. На пол укладывают крепежную подложку, содержащую стекловолокнистый слой, на обе стороны которого наносят состав, включающий 17,6% ПВХ Р1353К Vestolit, 15,4% наполнителей (СаСО Durcal 15 компании OMYA), 62% диизононилфталата ДИНФ (DINP) Jayflex компании Еххоп и 0,37% реологического агента (Aerosil 200 компании EVONIK), после чего указанный состав подвергают гелеобразованию, путем обработки в печи при температуре 155°С. Далее съемное поверхностное покрытие укладывают на предварительно размещенную на полу крепежную подложку.
[0056] Пример 4
Данный пример аналогичен Примеру 3, с той разницей, что гелеобразование покрывающей пол крепежной подложки и повышающего клейкость покрытия проводят путем обработки в печи при температуре 180°С.
[0057] Пример 5

3
Данный пример аналогичен Примеру 4, с той разницей, что укладываемая на пол крепежная подложка содержит 13,5% ПВХ Р1353К Vestolit, 4,4% продукта LacovyI PA 1384 компании Arkema, 15,4% наполнителей (СаСО Durcal 15 компании OMYA), 66% диизононилфталата (ДИНФ) (DINP) Jayflex компании Еххоп и 0,7% реологического агента (Aerosil 200 компании EVONIK).
[0058] Пример 6
Данный пример аналогичен Примеру 5, за исключением того, что используется крепежная подложка толщиной 0,25 мм.
[0059] Пример 7

3
3
В данном используется то же съемное поверхностное покрытие, что и рассмотренное в Примере 2, имеющее крепежную подложку, содержащую слой уплотненного ПВХ, содержащего 12,4% диизононилфталата ДИНФ (DINP) Jayflex компании Exxon, 12,9% nBXVinnolit P 4472, 16,1% Vestolite В 7021, 47% СаСО OMYA BL 20 и 11,6% нонилбензоата. Уплотненный слой ПВХ покрывают на стороне, входящей в соприкосновение со съемным поверхностным покрытием, специальным составом, содержащим 17,6% ПВХ P1353K Vestolit, 15,4% наполнителей (СаСО Durcal 15 компании OMYA), 62% диизононилфталата ДИНФ (DINP) Jayflex компании Exxon и 0,37% реологического агента Aerosil 200 компании EVONIK, наносимого в жидком виде с последующим ей путем обработки в печи при температуре 155°C.
[0060] Пример 8

3
Съемное поверхностное покрытие представляет собой панель на основе древесно-волокнистой панели высокой плотности ДВПВП (HDF) (Smart original компании Tarkett) толщиной 7 мм без повышающего клейкость покрытия. Эту панель укладывают на предварительно положенную на пол крепежную подложку, содержащую 13,5% ПВХ P1353K Vestolit, 4,4% продукта LacovyI PA 1384 компании Arkema, 15,4% наполнителей (CaCO Durcal 15 компании OMYA), 66% ДИНФ Jayflex компании Exxon и 0,7% реологического агента (Aerosil 200 компании EVONIK).
[0061] Пример 9

3
Съемное поверхностное покрытие представляет собой многослойное изделие из ПВХ толщиной 2,5 мм без повышающего клейкость покрытия. Его укладывают на предварительно положенную на пол крепежную подложку, содержащую 13,5% ПВХ Р1353К Vestolit, 4,4% продукта LacovyI PA 1384 компании Arkema, 15,4% наполнителей (СаСО Durcal 15 компании OMYA), 66% диизононилфталата ДИНФ (DINP) Jayflex компании Exxon и 0,7% реологического вещества (Aerosil 200 компании EVONIK).
Номера позиций
1 - набор для отделки пола
2 - съемное поверхностное покрытие
3 - крепежная подложка 4-пол
5 - повышающее клейкость покрытие
6 - опорный слой
7 - рабочий слой
8 - защитный лак
9 - антиадгезионная бумага